(57)【要約】  【課題】耐湿熱性と研磨性に優れ、持続的な研磨性能を発揮する研磨ブラシ用毛材および研磨ブラシを提供する。  【解決手段】ポリシクロヘキサンジメチレンテレフタレート系樹脂を主成分とする樹脂または樹脂組成物１００重量部に対し、研磨砥材粒子を５〜５０重量部含有せしめた樹脂組成物を溶融紡糸したモノフィラメントからなることを特徴とする研磨ブラシ用毛材。【選択図】なし【特許請求の範囲】
【請求項１】
ポリシクロヘキサンジメチレンテレフタレート系樹脂を主成分とする樹脂または樹脂組成物１００重量部に対し、研磨砥材粒子を５〜５０重量部含有せしめた樹脂組成物を溶融紡糸したモノフィラメントからなることを特徴とする研磨ブラシ用毛材。
【請求項２】
前記研磨砥材粒子の番手が＃３６〜＃３０００であることを特徴とする請求項１に記載の研磨ブラシ用毛材。
【請求項３】
前記モノフィラメントの糸直径が０．１〜４．０ｍｍであることを特徴とする請求項１または２に記載の研磨ブラシ用毛材。
【請求項４】
請求項１〜３のいずれか１項に記載の研磨ブラシ用毛材を毛材の少なくとも一部に使用したことを特徴とする研磨ブラシ。
【発明の詳細な説明】
【技術分野】
【０００１】
本発明は、金属などを研削するために使用する研磨ブラシ用毛材および研磨ブラシに関するものである。さらに詳しくは、優れた耐湿熱性と研磨性とを兼ね備え、従来に比べ、高温高湿の過酷な研削環境においても持続的な研磨性能を発揮する研磨ブラシ用毛材および研磨ブラシに関するものである。
【背景技術】
【０００２】
従来から、金属板の製造工程における金属板表面の研磨には、ディスクロールブラシ、チャンネルロールブラシ、カップ状ブラシ、セグメントブラシなどの研磨ブラシが使用されており、さらにこれらの研磨ブラシの毛材には研磨砥材粒子を含有したモノフィラメントが使用されている。
【０００３】
そして、研磨ブラシに要求される毛材の特性としては、毛材の腰、耐熱性、研磨性、耐摩耗性等が挙げられ、使用用途に応じてこれらの特性を満たしたブラシが使用されている。
【０００４】
これらの研磨ブラシは、回転しながら金属板表面に押圧され、金属板表面に付着したスラッジや錆を除去するために使用されるものであるが、使用時に、高温高湿などの過酷な研削環境によって毛材が劣化するという問題があった。
【０００５】
こうした問題を改良するための手段としては、ポリエステル系樹脂に対し、研磨砥剤粒子５〜４０％およびカルボジイミド化合物０．３〜５重量％を含有せしめた樹脂組成物を溶融紡糸したモノフィラメントからなる研磨ブラシ用モノフィラメント（例えば、特許文献１参照）が知られているが、この研磨ブラシ用モノフィラメントは、ポリエステル系樹脂の短所である耐湿熱性に比較的優れるという特徴を持つ反面、使用時の過酷な研削環境においては毛材の劣化が速く、未だ十分な研磨性が得られないという問題を残していた。
【０００６】
以上のことから、優れた耐湿熱性と研磨性とを兼ね備え、持続的な研磨性能を発揮する研磨ブラシ用毛材および研磨ブラシの開発がしきりに求められてきた。
【先行技術文献】
【特許文献】
【０００７】
【特許文献１】特開２００４−１２２２８９号公報
【発明の概要】
【発明が解決しようとする課題】
【０００８】
本発明は、上述した従来技術における問題点の解決を課題として検討した結果達成されたものである。したがって、本発明の目的は、優れた耐湿熱性と研磨性とを兼ね備え、高温高湿の過酷な研削環境において持続的な研磨性能を発揮する研磨ブラシ用毛材および研磨ブラシを提供することにある。
【課題を解決するための手段】
【０００９】
上記の目的を達成するため本発明によれば、ポリシクロヘキサンジメチレンテレフタレート系樹脂を主成分とする樹脂または樹脂組成物１００重量部に対し、研磨砥材粒子を５〜５０重量部含有せしめた樹脂組成物を溶融紡糸したモノフィラメントからなることを特徴とする研磨ブラシ用毛材が提供される。
【００１０】
なお、本発明の研磨ブラシ用毛材においては、
前記研磨砥材粒子の番手が＃３６〜＃３０００であること、および
前記モノフィラメントの糸直径が０．１〜４．０ｍｍであること、
がいずれも好ましい条件として挙げられる。
【００１１】
また、本発明の研磨ブラシ用毛材は、上記研磨ブラシ用毛材を毛材の少なくとも一部に使用したことを特徴とする。
【発明の効果】
【００１２】
本発明によれば、優れた耐湿熱性と研磨性とを兼ね備えた研磨ブラシ用毛材および研磨ブラシが得られる。したがって、本発明の研磨ブラシ用毛材は、高温高湿などの過酷な研削環境を要求される研磨加工用の研磨ブラシに極めて有用である。
【発明を実施するための形態】
【００１３】
以下、本発明について具体的に説明する。
【００１４】
本発明の研磨ブラシ用毛材は、ポリシクロヘキサンジメチレンテレフタレート系樹脂を主成分とする樹脂または樹脂組成物１００重量部に対し、研磨砥材粒子を５〜５０重量部含有せしめた樹脂組成物を溶融紡糸したモノフィラメントからなることを特徴とする。
【００１５】
本発明に使用されるポリシクロヘキサンジメチレンテレフタレート系樹脂とは、テレフタル酸残基と１，４−シクロヘキサンジメタノール残基とが結合した繰り返し単位を主要構成成分とするものであり、好ましくは該繰り返し単位がポリマ−中の８０モル％以上を占めるものである。
【００１６】
また、ポリシクロヘキサンジメチレンテレフタレート系樹脂の酸成分またはジオール成分を通常２０モル％以下の範囲で、イソフタル酸、オルトフタル酸、２，６−ナフタレンジカルボン酸、２，７−ナフタレンジカルボン酸、１，５−ナフタレンジカルボン酸、メチルテレフタル酸、４，４´−ビフェニルジカルボン酸、２，２´−ビフェニルジカルボン酸、１，２−ビス（４−カルボキシフェノキシ）−エタン、コハク酸、アジピン酸、スベリン酸、アゼライン酸、セバシン酸、ドデカンジオン酸、オクタデカンジカルボン酸、ダイマー酸および１，４−シクロヘキサンジカルボン酸などの他のジカルボン酸またはエチレングリコール、プロピレングリコール、１，５−ペンタンジオール、１，６−ヘキサンジオール、１，８−オクタンジオール、１，１０−デカンジオール、１，３−シクロヘキサンジメタノール、１，２−シクロヘキサンジメタノールおよび２，２−ビス（２´−ヒドロキシエトキシフェニル）プロパンなどの他のジオールで置換したものも用いることができ、これらの内でも酸成分の一部をイソフタル酸で置換した共重合体が、耐湿熱性の観点からとりわけ好ましく用いられる。
【００１７】
なお、前記ポリシクロヘキサンジメチレンテレフタレート系樹脂は、樹脂単体を使用することもできるが、場合によっては、本発明の目的を阻害しない範囲において他の相溶可能な熱可塑性樹脂を混合して使用することも可能である。ここでいう相溶可能な他の熱可塑性樹脂とは、特に限定されないが、ポリエチレンテレフタレート、ポリブチレンテレフタレート、ポリプロピレンテレフタレート、ポリエチレンナフタレート、ポリメチレンナフタレート、ポリブチレンナフタレート、ポリプロピレンナフタレートなどのポリシクロヘキサンジメチレンテレフタレート系樹脂以外のポリエステル系樹脂、ナイロン６、ナイロン６６、ナイロン６１０、ナイロン６１２、ナイロン５１０、ナイロン１０１０、ナイロン１０１２、ナイロン１２１２、ナイロン４６、ナイロンＭＸＤ６、ナイロン１１、ナイロン１２などのポリアミド系樹脂、ポリテトラフルオロエチレン、パーフルオロエチレン・プロピレン共重合体、エチレンテトラフルオロエチレン共重合体、ポリクロロトリフルオロエチレン共重合体、テトラフルオロエチレン・パーフルオロアルキルビニルエーテル共重合体、テトラフルオロエチレン・パーフルオロジオキソール共重合体、テトラフルオロエチレン・ヘキサフルオロプロピレン共重合体、テトラフルオロエチレン・ヘキサフルオロプロピレン・ビニリデンフルオライド共重合体テトラフルオロエチレン・エチレンクロライド共重合体、フルオロビニルエーテル共重合体などのフッ素系樹脂などが挙げられる。ただし、これら相溶可能な他の熱可塑樹脂の配合量が多い場合には、研磨性や毛材の強度の低下を招くため、前記相溶可能な他の熱可塑性樹脂の配合量は、ポリシクロヘキサンジメチレンテレフタレート系樹脂１００重量部に対し、５０重量部以下であることが好ましく、さらには３０重量部以下であることが好ましい。
【００１８】
なお、これら相溶可能な樹脂のなかでも、研磨ブラシ用毛材としての耐久性、研磨性などに優れるとの理由から、ポリエチレンテレフタレート、ポリブチレンテレフタレート、ポリプロピレンテレフタレート、ポリエチレンナフタレート、ポリブチレンナフタレート、ポリプロピレンナフタレートなどのポリシクロヘキサンジメチレンテレフタレート系樹脂以外のポリエステル系樹脂の使用が特に好ましい。
【００１９】
本発明の研磨ブラシ用毛材に含有させる研磨砥材粒子としては、炭化珪素、緑色炭化珪素、酸化アルミナおよび人工ダイヤモンドなどを使用することができ、その粒子径番手については、研磨性の面から、＃３６〜＃３０００の範囲にあることが好ましく、さらには＃６０〜＃１５００の範囲にあることがより好ましい。
【００２０】
なお、前記研磨砥材粒子の含有量が多い場合は、研磨ブラシ用毛材の強度が低下する傾向にあることから、ポリシクロヘキサンジメチレンテレフタレート系樹脂を主成分とする樹脂または樹脂組成物１００重量部に対して５〜５０重量部の範囲にあることが好ましく、さらには１０〜３０重量部の範囲にあることがより好ましい。
【００２１】
また、本発明の研磨ブラシ用毛材の直径は、研磨性の面から、０．１〜４．０ｍｍの範囲にあることが好ましく、さらには０．３〜３．０ｍｍの範囲にあることがより好ましい。
【００２２】
本発明の研磨ブラシ用毛材の製造には、何ら特殊な製造装置を使用する必要はなく、例えば公知のエクストルダー型溶融紡糸機を使用して製造することができる。
【００２３】
具体的には、ポリシクロヘキサンジメチレンテレフタレート系樹脂または樹脂組成物と砥材粒子とを二軸押出型溶融紡糸機に供給し、溶融混練した混合物を紡糸口金から押し出し、冷却固化、加熱延伸、必要に応じて加熱弛緩処理を施し、モノフィラメントを一旦束状に巻き取る。次に、研磨ブラシの用途に応じた長さにカットすることにより本発明の研磨ブラシ用毛材が得られる。
【００２４】
なお、本発明の研磨ブラシ用毛材には、研磨ブラシの用途に応じて、その側面長手方向に波形状を付与することもできる。そして、本発明の研磨ブラシは、上記製造方法で得られた研磨ブラシ用毛材をブラシ基材の少なくとも一部に植毛してなるものであり、公知の製造方法により得られる。
【００２５】
以上説明した通り、本発明によれば、優れた耐湿熱性と研磨性とを兼ね備えた研磨ブラシ用毛材が得られ、この研磨ブラシ用毛材をロールブラシ、カップブラシ、筒状ブラシおよびホイルブラシなどの研磨ブラシにおいて、毛材の少なくとも一部に使用した場合には、上記の特性が要求される研磨加工用の研磨ブラシとして極めて有用である。
【実施例】
【００２６】
以下、実施例を挙げて、本発明をさらに詳細に説明するが、本発明はその要旨を越えない限り以下の実施例に何ら限定されるものではない。なお、以下の実施例および比較例における毛材の研磨性、耐熱性、耐摩耗性の評価を以下の通り行った。
【００２７】
［耐湿熱性評価］
得られたモノフィラメントを１００リットルオートクレーブに入れ、１２１℃の飽和水蒸気で１２日間連続処理した後、処理後のモノフィラメントおよび未処理（処理前）のモノフィラメントの強力を、ＪＩＳ  Ｌ  １０９５に記載する引張試験機で引張強力を測定し、処理前後のモノフィラメントの強力保持率を算出し、耐湿熱性の尺度とした。なお、算式は、強力保持率（％）＝（処理後モノフィラメントの強力÷処理前モノフィラメントの強力）×１００とした。何も処理していないモノフィラメントの引張強力を１００％とし、処理したモノフィラメントの強力保持率を割合で算出した。割合が高い程、耐湿熱性に優れることを示す。
Ａ：強力保持率が９０％以上（極めて良好な耐湿熱性が得られた）、
Ｂ：強力保持率が７０％〜９０％（良好な耐湿熱性が得られた）、
Ｃ：強力保持率が５０％〜７０％（耐湿熱性がやや悪い）、
Ｄ：強力保持率が５０％以下（耐湿熱性が悪い）。
【００２８】
［研磨性評価］
得られたモノフィラメントを使用し、内径４５ｍｍ、外径７０ｍｍ、毛丈５０ｍｍのカップ状ブラシを作成した。そして、このカップ状ブラシをハンドグラインダーに取り付け、予備研磨として、ウェット条件下で圧力５０Ｎ、回転数１２０００ｒｐｍでステンレス金属板の表面を６時間研磨した。その後、本研磨としてステンレス金属板を新品に交換し、同一条件下において３０分間研磨した。この本研磨において、研磨前のステンレス金属板の質量から研磨後のステンレス金属板の質量を差し引いて、削り取られたステンレス粉の質量を算出し、判定基準は以下の通りとした。削り取られたステンレス粉の質量が多い程、毛材の持続的な研磨性能に優れていることを示す。
Ａ：削り取られたステンレス粉の質量が４０ｇ以上（研磨性能に極めて優れる）、
Ｂ：削り取られたステンレス粉の質量が３１〜４０ｇ（研磨性に優れる）、
Ｃ：削り取られたステンレス粉の質量が２１〜３０ｇ（研磨性に劣る）、
Ｄ：削り取られたステンレス粉の質量が２０ｇ以下（研磨性能に極めて劣る）。
【００２９】
［実施例１］
ポリシクロヘキサンジメチレンテレフタレート系樹脂１００重量部に、砥粒度番手＃１００の炭化珪素砥材粒子１０重量部を含有させた樹脂組成物をエクストルダー型溶融紡糸機に供給し、２８０℃の温度で溶融混練した後、口金孔から押し出した。次いで、押し出された糸条を５０℃の冷却浴で冷却固化した後、引き続き１２０℃の熱風雰囲気中で４．０倍に延伸することにより、直径０．５ｍｍの円形断面モノフィラメントを得た。各評価結果を表１に示す。
【００３０】
［実施例２］
実施例１において、砥粒含有率を２０重量部、糸直径を１．０ｍｍに変更したこと以外は、実施例１と同じ条件でモノフィラメントを得た。各評価結果を表１に示す。
【００３１】
［実施例３］
実施例１において、砥粒度番手を＃５００に変更したこと以外は、実施例１と同じ条件でモノフィラメントを得た。各評価結果を表１に示す。
【００３２】
［実施例４］
実施例２において、ポリシクロヘキサンジメチレンテレフタレート系樹脂を、ポリシクロヘキサンジメチレンテレフタレート系樹脂９０重量部と、ポリエチレンテレフタレート樹脂１０重量部からなる樹脂組成物に変更したこと以外は、実施例２と同じ条件でモノフィラメントを得た。各評価結果を表１に示す。
【００３３】
［実施例５］
実施例３において、ポリシクロヘキサンジメチレンテレフタレート系樹脂を、ポリシクロヘキサンジメチレンテレフタレート系樹脂８０重量部と、ポリエチレンナフタレート樹脂２０重量部からなる樹脂組成物に変更したこと以外は、実施例３と同じ条件でモノフィラメントを得た。各評価結果を表１に示す。
【００３４】
［比較例１］
実施例２において、ポリシクロヘキサンジメチレンテレフタレート系樹脂を、ポリエチレンテレフタレート樹脂に変更したこと以外は、実施例２と同じ条件でモノフィラメントを得た。各評価結果を表１に示す。
【００３５】
［比較例２］
実施例２において、ポリシクロヘキサンジメチレンテレフタレート系樹脂を、ポリブチレンテレフタレート樹脂に、溶融紡糸温度を２６０℃に、砥粒含有率を３重量部に、それぞれ変更したこと以外は、実施例２と同じ条件でモノフィラメントを得た。各評価結果を表１に示す。
【００３６】
［比較例３］
実施例２において、ポリシクロヘキサンジメチレンテレフタレート系樹脂を、ポリブチレンテレフタレート樹脂１００重量部にカルボジイミド化合物１重量部を含有せしめた樹脂へ変更したこと以外は、実施例２と同じ条件でモノフィラメントを得た。各評価結果を表１に示す。
【００３７】
［比較例４]
実施例２において、砥粒含有率を６０重量部に変更したこと以外は、実施例２と同じ条件でモノフィラメントを得た。各評価結果を表１に示す。
【００３８】
【表１】
2013063493.tif 000002
【００３９】
表１の結果から明らかなように、本発明の条件を満たす研磨ブラシ用毛材（実施例１〜５）は、耐湿熱性と研磨性の優れた毛材であることが分かる。
【産業上の利用可能性】
【００４０】
本発明の研磨ブラシ用毛材は、耐湿熱性と研磨性に優れているため、これを毛材の少なくとも一部に使用したロールブラシ、カップブラシ、筒状ブラシおよびホイルブラシなどの研磨ブラシは、高い耐湿熱性を要求される研磨加工用途に極めて有用である。